【手続補正書】
【提出日】平成18年10月4日(2006.10.4)
【手続補正１】
【補正対象書類名】明細書
【補正対象項目名】全文
【補正方法】変更
【補正の内容】
【書類名】      明細書
【発明の名称】  エポキシ樹脂組成物
【特許請求の範囲】
【請求項1】下記（Ａ）成分と（Ｂ）成分を含有してなる、紫外線硬化型エポキシ樹脂組成物：
（Ａ）成分；下記一般式（１）で示される芳香族工ポキシ樹脂を水素化して得られる、芳香環の水素化率が２０〜１００％の割合で、１分子中にアルコール性水酸基を平均で０．２〜２０個有しているエポキシ樹脂、
【化１】
2001261780.tif 000001
（式中、Ｒ１ 及びＲ２ は水素原子又は炭素数１〜６のアルキル基もしくはアリール基を示し、ｎは平均で０．２〜２０の数である。）
（Ｂ）成分；カチオン重合開始剤。
【請求項２】（Ａ）成分は、芳香族エポキシ樹脂を水素化して得られる、芳香環の水素化率が４０〜１００％の割合で、１分子中にアルコール性水酸基を平均で０．３〜１０個有している、エポキシ樹脂である、請求項１記載の紫外線硬化型エポキシ樹脂組成物。
【請求項３】（Ａ）成分は、ビスフェノールＡ型エポキシ樹脂又はビスフェノールＦ型エポキシ樹脂を水素化したエポキシ樹脂である、請求項１又は２に記載の紫外線硬化型エポキシ樹脂組成物。
【請求項４】（Ｂ）成分のカチオン重合開始剤が、活性エネルギー線によりカチオン種又はルイス酸を発生するオニウム塩である、請求項１〜３のいずれか１項に記載の紫外線硬化型エポキシ樹脂組成物。
【請求項５】（Ｂ）成分のカチオン重合開始剤が、ジアゾニウム塩、ヨードニウム塩、スルホニウム塩及びホスホニウム塩から選ばれるオニウム塩化合物である、請求項１〜４のいずれか1項に記載の紫外線硬化型エポキシ樹脂組成物。
【請求項６】（Ｂ）成分のカチオン重合開始剤が、下記一般式（２）で示されるスルホニウム塩化合物である、請求項１〜５のいずれか１項に記載の紫外線硬化型エポキシ樹脂組成物。
【化２】
2001261780.tif 000002
（式中、Ａｒは置換されていてもよいフェニル基又はナフチル基、Ｒ１ は炭素数１〜８のアルキル基、Ｒ２ は置換されていてもよいフェニル基又はナフチル基、置換されていてもよいアルキル基、シクロアルキル基、アルケニル基又は２−インダニル基、Ｘは非求核性のアニオン残基をそれぞれ示す。）
【請求項７】（Ａ）成分のエポキシ樹脂１００重量部に対し、（Ｂ）成分のカチオン重合開始剤が０．０１〜１５重量部の割合で配合されていることを特徴とする、請求項１〜６のいずれか１項に記載の紫外線硬化型エポキシ樹脂組成物。
【発明の詳細な説明】    
【０００１】
【発明の属する技術分野】
本発明は、アルコール性水酸基を有する水素化工ポキシ樹脂とカチオン重合開始剤が配合された紫外線硬化型エポキシ樹脂組成物に関するものである。本発明により得られるエポキシ樹脂組成物は、硬化性に優れ、その硬化物は可撓性、接着性に優れるため、半導体封止用樹脂、積層板用樹脂、コーティング剤、接着剤、成形材料及び電気絶縁材料等に使用可能である。
【０００２】
【従来の技術】
エポキシ樹脂は、耐熱性、接着性、耐水性、機械的強度及び電気特性等に優れていることから様々の分野で使用されている。電気・電子分野では、絶縁注型、積層材料、封止材料等において、コーティング分野では一般塗料、缶用塗料、レジスト材料等幅広く使用されている。ところが、近年、生産性、小型化、精密化、高性能化及び省エネルギー化に伴い、使用されるエポキシ樹脂及び硬化剤も速硬化、耐湿性、耐熱性及び高度な電気特性が要求されるようになってきた。
【０００３】
例えば、最近、カチオン重合による光硬化システムが注目され、試行錯誤の中、開発が進んでいる。エポキシ樹脂のカチオン重合は、従来の硬化剤（アミン系、酸無水物系等）とは全く異なり、エポキシ樹脂同士を自己架橋させて、３次元構造を形成させるものである。従って、従来得られなかった新しい物性を創出することが可能である。
【０００４】
光カチオン重合に用いられるエポキシ樹脂は、シクロヘキセンの過酢酸酸化により得られる環状脂肪族エポキシ樹脂が主流を占めている。しかし、この環状脂肪族エポキシ樹脂の硬化物は成形収縮が大きく、機械的強度が低く、脆いという欠点を有している。そこで、アクリレート、ポリオール等のモノマー又はオリゴマーを添加して硬化物物性の改良を試みている（特開平１１-１１４４８７号公報、特開平１１-２２８６１０号公報参照）。しかしながら、これらの方法はエポキシ樹脂に他のモノマーを添加するため、エポキシ樹脂が本来持っている耐熱性、接着性が低下し、高度の性能が要求される電気・電子分野には使用できないという問題を有している。
【０００５】
また、従来広く用いられているビスフェノールＡ又はビスフェノールＦから得られる全芳香族エポキシ樹脂は、カチオン重合開始剤、特に光カチオン重合開始剤との反応性が非常に悪いため、高生産性、省エネルギー対応が要求される紫外線硬化型の接着剤、塗料、インキ等の分野には使用できないという問題を有している。
【０００６】
【発明が解決しようとする課題】
本発明は、上記問題点を解決した、カチオン重合開始剤との反応性に優れ、可撓性に優れた硬化物を与えることができるエポキシ樹脂及びカチオン重合開始剤を含有する組成物であり、特に紫外線硬化型のコーティング剤及び接着剤、又は電子部品の封止材料として使用可能なエポキシ樹脂組成物を提供しようとするものである。
【０００７】
【課題を解決するための手段】
本発明者らは、上記問題点を鋭意検討した結果、芳香族工ポキシ樹脂中の芳香環の一部分又は全部を水素化し、１分子中にアルコール性水酸基が適正な範囲の量を有するエポキシ樹脂は、カチオン重合開始剤との反応性が著しく増大するため、硬化が速やかに終了し、かつ得られる硬化物は、従来のカチオン重合開始剤で硬化したエポキシ硬化物に比べ、可撓性及び耐熱性が向上することを見出した。本発明は、以下の各発明を包含する。
【０００８】
（１）下記（Ａ）成分と（Ｂ）成分を含有してなる、紫外線硬化型エポキシ樹脂組成物。
（Ａ）成分；下記一般式（１）で示される芳香族エポキシ樹脂を水素化して得られる、芳香環の水素化率が２０〜１００％の割合で、１分子中にアルコール性水酸基を平均で０．２〜２０個有しているエポキシ樹脂、
【化３】
2001261780.tif 000003
（式中、Ｒｌ 及びＲ２ は水素原子又は炭素数１〜６のアルキル基もしくはアリール基を示し、ｎは平均で０．２〜２０の数である。）
（Ｂ）成分；カチオン重合開始剤。
【０００９】
（２）（Ａ）成分は、芳香族エポキシ樹脂を水素化して得られる、芳香環の水素化率が４０〜１００％の割合で、１分子中にアルコール性水酸基を平均で０．３〜１０個有している、エポキシ樹脂である、（１）項記載の紫外線硬化型エポキシ樹脂組成物。
【００１０】
（３）（Ａ）成分は、ビスフェノールＡ型エポキシ樹脂又はビスフェノールＦ型エポキシ樹脂を水素化したエポキシ樹脂である、（１）項又は（２）項に記載の紫外線硬化型エポキシ樹脂組成物。
【００１１】
（４）（Ｂ）成分のカチオン重合開始剤が、熱又は活性エネルギー線によりカチオン種又はルイス酸を発生するオニウム塩である、（１）項〜（３）項のいずれか１項に記載の紫外線硬化型エポキシ樹脂組成物。
【００１２】
（５）（Ｂ）成分のカチオン重合開始剤が、ジアゾニウム塩、ヨードニウム塩、スルホニウム塩及びホスホニウム塩から選ばれるオニウム塩化台物である、（１）項〜（４）項のいずれか１項に記載の紫外線硬化型エポキシ樹脂組成物。
【００１３】
（６）（Ｂ）成分のカチオン重合開始剤が、下記一般式（２）で示されるスルホニウム塩化合物である、（１）項〜（５）項のいずれか１項に記載の紫外線硬化型エポキシ樹脂組成物。
【化４】
2001261780.tif 000004
（式中、Ａｒは置換されていてもよいフェニル基又はナフチル基、Ｒｌ は炭素数１〜８のアルキル基、Ｒ２ は置換されていてもよいフェニル基又はナフチル基、置換されていてもよいアルキル基、シクロアルキル基、アルケニル基又は２−インダニル基、Ｘは非求核性のアニオン残基をそれぞれ示す。）
【００１４】
（７）（Ａ）成分のエポキシ樹脂１００重量部に対し、（Ｂ）成分のカチオン重合開始剤が０．０１〜１５重量部の割合で配合されていることを特徴とする、（１）項１〜（６）項のいずれか１項に記載の紫外線硬化型エポキシ樹脂組成物。
【００１５】
（８）下記一般式（１）の芳香族エポキシ樹脂を水素化して得られる、芳香環の水素化率が２０〜１００％の割合で、１分子中にアルコール性水酸基を平均で０．２〜２０個有しているエポキシ樹脂。
【化５】
2001261780.tif 000005
（式中、Ｒ１ 及びＲ２ は水素原子又は炭素数１〜６のアルキル基もしくはアリール基を示し、ｎは平均で０．２〜２０の数である。）
【００１６】
（９）下記一般式（１）の芳香族エポキシ樹脂を、エーテル系溶剤中で水素化触媒の存在下に選択的に水素化することを特徴とする、芳香環の水素化率が２０〜１００％の割合で、１分子中にアルコール性水酸基を平均で０．２〜２０個有しているエポキシ樹脂の製造方法。
【化６】
2001261780.tif 000006
（式中、Ｒ１ 及びＲ２ は水素原子又は炭素数１〜６のアルキル基もしくはアリール基を示し、ｎは平均で０．２〜２０の数である。）
【００１７】
（１０）前記水素化触媒は、ロジウム又はルテニウムをグラファイトに担持した触媒である、（９）項記載のエポキシ樹脂の製造方法。
【００１８】
【発明の実施の形態】
（エポキシ樹脂）
本発明の紫外線硬化型エポキシ樹脂組成物の（Ａ）成分であるエポキシ樹脂は、下記一般式（１）で示される芳香族エポキシ樹脂を水素化することにより得られる、芳香環の水素化率が２０〜１００％の割合であって、１分子中に水酸基を平均で０．２〜２０個有しているエポキシ樹脂である。
【化７】
2001261780.tif 000007
（式中、Ｒ１ 及びＲ２ は水素原子又は炭素数１〜６のアルキル基又はアリール基を示し、ｎは平均で０．２〜２０の数である。）
【００１９】
水素化反応に用いられる芳香族エポキシ樹脂の例としては、例えば次のものが挙げられる。
ビスフェノールＡ型エポキシ樹脂、ビスフェノールＦ型エポキシ樹脂、２，２’−ビス（４−ヒドロキシフェニル）エタンから得られるエポキシ樹脂、２，２’−ビス（４−ヒドロキシフェニル）ブタンから得られるエポキシ樹脂、２，２’−ビス（４−ヒドロキシフェニル）ヘキサンから得られるエポキシ樹脂、１，１’−ビス（４−ヒドロキシフェニル）−１−フェニルメタンから得られるエポキシ樹脂等。
これらの中で、一般式（１）中のＲ１ 及びＲ２ が、それぞれ水素原子又はメチル基であるビスフェノールＡ型エポキシ樹脂又はビスフェノールＦ型エポキシ樹脂を用いるのが、原料入手が容易という点でより好ましい。
【００２０】
本発明の紫外線硬化型エポキシ樹脂組成物におけるエポキシ樹脂は、１分子中に水酸基を平均で０．２〜２０個、より好ましくは、０．３〜１０個含有しているエポキシ樹脂である。１分子中に水酸基が平均で０．２個未満であると、本発明のエポキシ樹脂組成物の硬化性及び硬化物の可撓性が低下するため好ましくない。また、１分子中に水酸基が平均で２０個を越えると、エポキシ樹脂組成物の溶融粘度が上がりすぎ、作業性が低下するため好ましくない。
【００２１】
エポキシ樹脂中の水酸基の定量方法としては、例えば「新エポキシ樹脂」（垣内弘氏  編著、昭晃堂）に記載されているように、塩化アセチル又は無水酢酸を用いてアセチル化を行い、水酸基を定量する方法が知られている。
本発明のエポキシ樹脂組成物に使用するエポキシ樹脂の水素化率は、２０〜１００％の範囲であり、カチオン開始剤との反応性を更に上げたエポキシ樹脂を得ようとするならば、水素化率は４０〜１００％の範囲であるのが好ましい。水素化率が２０％未満であると、カチオン重合開始剤によるエポキシ樹脂の重合反応が低下するため好ましくない。また、水素化率は核磁気共鳴スペクトル分析により求めることができる。
【００２２】
本発明で用いるエポキシ樹脂の製造方法は、対応する芳香族エポキシ樹脂を触媒の存在下、公知の方法で選択的に芳香環を水素化反応する方法である。反応方法の例としては、芳香族エポキシ樹脂をテトラヒドロフラン、ジオキサン等のエーテル系の有機溶剤に溶解し、ロジウム又はルテニウムをグラファイトに担持した触媒の存在下、芳香環を選択的に水素化反応する。グラファイト担体としては、表面積が１０ｍ２ ／ｇ以上、４００ｍ２ ／ｇ以下の範囲のものを用いる。反応は、圧力、１〜３０ＭＰａ、温度３０〜１５０℃、時間０．５〜２０時間の範囲内で行う。
反応終了後、触媒を濾過により除去し、エーテル系有機溶剤を減圧で、実質的に無くなるまで留去し、２５℃で液体又は固体の水素化エポキシ樹脂を得る。
【００２３】
（カチオン重合開始剤）
本発明の紫外線硬化型エポキシ樹脂組成物における（Ｂ）成分としてのカチオン重合開始剤としては、活性エネルギー線によりカチオン種又はルイス酸を発生する、活性エネルギー線カチオン重合開始剤を使用することができる。
【００２４】
活性エネルギー線カチオン重合開始剤としては、米国特許第３３７９６５３号明細書に記載されたような金属フルオロ硼素錯塩及び三弗化硼素錯化合物；米国特許第３５８６６１６号明細書に記載されたようなビス（ペルフルオルアルキルスルホニル）メタン金属塩；米国特許第３７０８２９６号明細書に記載されたようなアリールジアゾニウム化合物；米国特許第４０５８４００号明細書に記載されたようなＶＩａ族元素の芳香族オニウム塩；米国特許第４０６９０５５号明細書に記載されたようなＶａ族元素の芳香族オニウム塩；米国特許第４０６８０９１号明細書に記載されたようなＩＩＩａ〜Ｖａ族元素のジカルボニルキレート；米国特許第４１３９６５５号明細書に記載されたようなチオピリリウム塩；米国特許第４１６１４７８号明細書に記載されたようなＭＦ６ −陰イオン（ここで、Ｍは燐、アンチモン及び砒素から選択される）の形のＶＩｂ元素；米国特許第４２３１９５１号明細書に記載されたようなアリールスルホニウム錯塩；米国特許第４２５６８２８号明細書に記載されたような芳香族ヨードニウム錯塩及び芳香族スルホニウム錯塩；Ｗ．Ｒ．Ｗａｔｔらによって「ジャーナル・オブ・ポリマー・サイエンス（Ｊｏｕｒｎａｌ  ｏｆ  Ｐｏｌｙｍｅｒ  Ｓｃｉｅｎｃｅ）、ポリマー・ケミストリー（Ｐｏｌｙｍｅｒ  Ｃｈｅｍｉｓｔｒｙ）版」、第２２巻、１７８９頁（１９８４年）に記載されたようなビス［４−（ジフェニルスルホニオ）フェニル］スルフィド−ビス−ヘキサフルオロ金属塩（例えば燐酸塩、砒酸塩、アンチモン酸塩等）の一種以上が包含される。その他、鉄化合物の混合配位子金属塩及びシラノール−アルミニウム錯体も使用することが可能である。
【００２５】
好ましい陽イオン系活性エネルギー線カチオン重合開始剤には、アリールスルホニウム錯塩、ハロゲン含有錯イオンの芳香族スルホニウム又はヨードニウム塩並びにＩＩ族、Ｖ族及びＶＩ族元素の芳香族オニウム塩が包含される。これらの塩のいくつかは、ＦＸ-５１２（３Ｍ社）、ＵＶＲ-６９９０及びＵＶＲ-６９７４〔ユニオン・カーバイド（Ｕｎｉｏｎ  Ｃａｒｂｉｄｅ）社〕、ＵＶＥ-１０１４及びＵＶＥ-１０１６〔ジェネラル・エレクトリック（Ｇｅｎｅｒａｌ  Ｅｌｅｃｔｒｉｃ）社〕、ＫＩ-８５〔デグッサ（Ｄｅｇｕｓｓａ）社〕、ＳＰ-１５０及びＳＰ-１７０（旭電化社）、ボロン系の２０７４（ローヌプーランジャパン社）並びにサンエイドＳＩ-６０Ｌ、ＳＩ-８０Ｌ及びＳＩ-１００Ｌ（三新化学工業社）等のように商品として入手することができる。
【００２６】
【００２７】
これらの光カチオン重合開始剤の中で、オニウム塩が好ましく、その中で、ジアゾニウム塩、ヨードニウム塩、スルホニウム塩及びホスホニウム塩が取り扱い性及び潜在性と硬化性のバランスに優れるという点で好ましい。
更に、下記一般式（２）で示されるスルホニウム塩化合物が、得られるエポキシ樹脂硬化物のガラス転移温度を高くできるという点で、より好ましいカチオン重合開始剤である。
【００２８】
【化８】
2001261780.tif 000008
（式中、Ａｒは置換されていてもよいフェニル基又はナフチル基、Ｒ１ は炭素数１〜８のアルキル基、Ｒ２ は置換されていてもよいフェニル基又はナフチル基、置換されていてもよいアルキル基、シクロアルキル基、アルケニル基又は２−インダニル基、Ｘは非求核性のアニオン残基をそれぞれ示す。）
【００２９】
上記式（２）のスルホニウム塩化合物におけるＡｒ、Ｒ１ 、Ｒ２  及びＸについて、以下に詳細に説明する。
Ａｒは、置換されていてもよいフェニル基又はナフチル基を示し、以下の置換基が挙げられる。メチル基、エチル基、プロピル基、ブチル基、ペンチル基、ヘキシル基等のアルキル基、メトキシ基、エトキシ基、プロポキシ基、ブトキシ基、ヘキシルオキシ基、デシルオキシ基、ドデシルオキシ基等のアルコキシ基、アセトキシ基、プロピオニルオキシ基、デシルカルボニルオキシ基、メトキシカルボニル基、エトキシカルボニル基、ベンゾイルオキシ基等のカルボニル基、フェニルチオ基、ハロゲン原子、シアノ基、二トロ基、ヒドロキシ基等。
【００３０】
Ｒ１ は、メチル基、エチル基、プロピル基、ブチル基、ペンチル基、ヘキシル基等の炭素数１〜８のアルキル基を示す。
Ｒ２ は、置換されていてもよいフェニル基又はナフチル基、置換されていてもよいアルキル基、炭素数３〜１２のシクロアルキル基、アルケニル基又は２−インダニル基を示し、フェニル基又はナフチル基の置換基は、以下の基が挙げられる。
【００３１】
メチル基、エチル基、プロピル基、ブチル基、ペンチル基、ヘキシル基等のアルキル基、メトキシ基、エトキシ基、プロポキシ基、ブトキシ基、ヘキシルオキシ基、デシルオキシ基、ドデシルオキシ基等のアルコキシ基、アセトキシ基、プロピオニルオキシ基、デシルカルボニルオキシ基、メトキシカルボニル基、エトキシカルボニル基、ベンゾイルオキシ基等のカルボニル基、フェニルチオ基、ハロゲン原子、シアノ基、ニトロ基、ヒドロキシ基等。
【００３２】
またアルキル基の置換基は、以下の基が挙げられる。
メトキシ基、エトキシ基、プロポキシ基、ブトキシ基、ヘキシルオキシ基、デシルオキシ基、ドデシルオキシ基等のアルコキシ基、アセトキシ基、プロピオニルオキシ基、デシルカルボニルオキシ基、メトキシカルボニル基、エトキシカルボニル基、ベンゾイルオキシ基等のカルボニル基、フェニルチオ基、ハロゲン原子、シアノ基、ニトロ基、ヒドロキシ基、フェニル基等。
Ｘは、非求核性のアニオン残基を示し、ＳｂＦ６ 、ＡｓＦ６ 、ＰＦ６ 又はＢＦ４等が挙げられる。
【００３３】
これらのカチオン重合開始剤の使用量は、（Ａ）成分のエポキシ樹脂１００重量部に対して、０．０１〜１５重量部、より好ましくは０．１〜１０重量部の量で添加するのが好ましい。
上記範囲を外れると、エポキシ樹脂硬化物の耐熱性及び耐湿性のバランスが悪くなるため好ましくない。
【００３４】
（任意成分）
本発明のエポキシ樹脂組成物には、必要に応じて次の成分を添加配合することができる。
（１）粉末状の補強剤や充填剤、例えば、酸化アルミニウム、酸化マグネシウムなどの金属酸化物、微粉末シリカ、溶融シリカ、結晶シリカなどのケイ素化合物、水酸化アルミニウムなどの金属水酸化物、その他、カオリン、マイカ、石英粉末、グラファイト、二硫化モリブデン等、さらに繊維質の補強剤や充填剤、例えばガラス繊維、セラミック繊維、カーボンファイバー、アルミナ繊維、炭化ケイ素繊維、ボロン繊維、ポリエステル繊維及びポリアミド繊維等。
これらは本発明のエポキシ樹脂組成物の１００重量部に対して、１０〜９００重量部配合される。
【００３５】
（２）着色剤又は顔料、例えば、二酸化チタン、鉄黒、モリブデン赤、紺青、群青、カドウム黄、カドミウム赤等。
（３）難燃剤、例えば、三酸化アンチモン、赤燐、ブロム化合物及びトリフェニルホスフェイト等。
（４）イオン吸着体。
（５）カップリング剤。
これらは、本発明の紫外線硬化型エポキシ樹脂組成物の１００重量部に対して、０．１〜３０重量部配合される。
【００３６】
（６）さらに、最終的な塗膜、接着層、成形品などにおける樹脂の性質を改善する目的で種々の硬化性モノマー、オリゴマー及び合成樹脂を配合することができる。例えば、脂肪族工ポキシ等のエポキシ樹脂用希釈剤、ジオール又はトリオール類、ビニルエーテル類、オキセタン化合物、シクロヘキセンの過酢酸酸化により得られる環状脂肪族エポキシ樹脂、フッ素樹脂、アクリル樹脂、シリコーン樹脂、ポリエステル樹脂等の１種又は２種以上の組み合わせを挙げることができる。これら樹脂類の配合割合は、本発明の樹脂組成物の本来の性質を損なわない範囲の量、すなわち本発明の紫外線硬化型エポキシ樹脂組成物１００重量部に対して、５０重量部以下が好ましい。
【００３７】
本発明の紫外線硬化型エポキシ樹脂組成物を得るためのエポキシ樹脂、カチオン重合開始剤及び任意成分の配合手段としては、加熱溶融混合、ロール、ニーダーによる溶融混練、適当な有機溶剤を用いての湿式混合及び乾式混合等が挙げられる。
【００３８】
【実施例】
以下に、実施例及び比較例を挙げて本発明をさらに詳しく説明する。なお、例中の部は重量部を意味する。
【００３９】
〈エポキシ樹脂の製造例１〉
撹拌機、冷却器及び温度計を備えた１０００ミリリットルのオートクレーブ内に、エピコート８３４（油化シェルエポキシ社商品名；ビスフェノールＡ型エポキシ樹脂、エポキシ当量；２５２ｇ／当量）を１００ｇ、テトラヒドロフランを３００ｇ及び５重量％ロジウム／９５重量％グラファイト（グラファイトの表面積：１３０ｍ２ ／ｇ）触媒５．０ｇを仕込み、水素圧力７ＭＰａ、温度７０℃、撹拌数５００〜８００ｒｐｍの条件を保持しながら、２時間還元反応を行った。
反応終了後、冷却し、触媒を濾別した後、テトラヒドロフランをエバポレーターにて減圧下、温度１００℃で留去させて、無色透明液体のエポキシ樹脂を得た。得られたエポキシ樹脂のＮＭＲより求めた水素化率は９９．４％であり、無水酢酸／ピリジンの滴定法により求めた１分子中のアルコール性水酸基の数は平均で０．７０個、エポキシ当量は２７４（ｇ／当量）であった。
【００４０】
〈エポキシ樹脂の製造例２〉
還元反応を４０分間に変える以外は、実施例１と同様の操作を行い、エピコート８３４の水素化物である、無色透明液体のエポキシ樹脂を得た。
得られたエポキシ樹脂のＮＭＲより求めた水素化率は６５％であり、１分子中のアルコール性水酸基の数は平均で０．６６個、エポキシ当量は２６９（ｇ／当量）であった。
【００４１】
〈エポキシ樹脂の製造例３〉
原料の芳香族エポキシ樹脂を、エピコート８２８ＥＬ（油化シェルエポキシ社商品名；ビスフェノールＡ型エポキシ樹脂、エポキシ当量;１８６ｇ／当量）を５０ｇ及びエピコート８３４を５０ｇに変える以外は、実施例１と同様の操作を行い、無色透明液体のエポキシ樹脂を得た。得られたエポキシ樹脂のＮＭＲより求めた水素化率はほぼ１００％であり、１分子中のアルコール性水酸基の数は平均で０．４４個、エポキシ当量は２３８（ｇ／当量）であった。
【００４２】
＜エポキシ樹脂の製造例４＞
原料の芳香族エポキシ樹脂をエピコート１００４（油化シェルエポキシ社商品名；ビスフェノールＡ型エポキシ樹脂、エポキシ当量；９１２ｇ／当量）１００ｇに変える以外は、実施例１と同様の操作を行い、無色透明固体のエポキシ樹脂を得た。得られたエポキシ樹脂のＮＭＲより求めた水素化率は７０％であり、１分子中のアルコール性水酸基の数は平均で５．５０個、エポキシ当量は１０１５（ｇ／当量）であった。
【００４３】
＜エポキシ樹脂の比較製造例１＞
原料の芳香族エポキシ樹脂をエピコート８２８ＥＬｌ００ｇに変える以外は、実施例１と同様の操作を行い、無色透明液体のエポキシ樹脂を得た。得られたエポキシ樹脂のＮＭＲより求めた水素化率はほぼ１００％であり、１分子中のアルコール性水酸基の数は平均で０．１５個、エポキシ当量は２００（ｇ／当量）であった。
【００４４】
実施例１
製造例１のエポキシ樹脂１００部、カチオン重合開始剤として、下式（３）のスルホニウム塩がγ−ブチロラクトン中に５０重量％溶解している溶液１部及びエチルチオキサントン０．５部を、温度８０℃で均一になるまで混合して紫外線硬化型エポキシ樹脂組成物を得た。
【００４５】
【化９】
2001261780.tif 000009
【００４６】
この組成物をアプリケーターにて鋼鈑上に２０μｍの厚膜に塗装した後、高圧水銀灯のベルトコンベアー式ＵＶ照射装置（紫外線量１４０ｍＪ／ｃｍ２ 、ベルトコンベアーの速度１６ｍ／分）を用いて紫外線を照射させ硬化塗膜を得た。この硬化塗膜の物性値を表１に示す。
【００４７】
実施例２〜４及び比較例１
エポキシ樹脂を表１に示すように変える以外は、実施例１と同様の操作を行い、光硬化塗膜を得た。この硬化塗膜の物性値を表１に示す。
【００４８】
【００４９】
【００５０】
【００５１】
【表１】
2001261780.tif 000010
【００５２】
【００５３】
【発明の効果】
本発明の実施により得られるエポキシ組成物は、紫外線により、速やかに硬化する特徴を有する。また、その硬化物は可擁性、接着性のバランスに優れるため広範な用途に応用展開が可能である。特に、紫外線硬化型のコーティン剤及び接着剤、又は電子部品の封止材料において有利に使用できる。